(57)【要約】【課題】耐キンク性や生体内での分解・吸収性に優れ、従来よりも神経再生能力に優れた神経再生チューブを提供する。【解決手段】脂肪族エステル系樹脂からなり、かつ、管軸１０ａｘ方向に沿って山部１２と谷部１４とが連続した蛇腹構造を有する管状体１０を備える神経再生チューブ１。管状体１０の管壁には、管外面から管内面に通じる複数の貫通孔１６が形成されている。複数の貫通孔１６は、レーザ加工（例えばエキシマレーザ）によって形成された孔である。【選択図】図１
2011206203.tif 000002
【特許請求の範囲】
【請求項１】
脂肪族エステル系樹脂からなり、かつ、管軸（１０ａｘ）方向に沿って山部（１２）と谷部（１４）とが連続した蛇腹構造を有する管状体（１０）を備え、
前記管状体（１０）の管壁には、管外面から管内面に通じる複数の貫通孔（１６）が形成されており、
前記複数の貫通孔（１６）は、レーザ加工によって形成された孔であることを特徴とする神経再生チューブ（１）。
【請求項２】
請求項１に記載の神経再生チューブにおいて、
前記複数の貫通孔（１６）は、エキシマレーザによって形成された孔であることを特徴とする神経再生チューブ（１）。
【請求項３】
請求項１又は２に記載の神経再生チューブにおいて、
前記管軸（１０ａｘ）に直交する仮想断面で視たときの、前記複数の貫通孔（１６）が形成されている位置は、
前記管軸（１０ａｘ）を中心として放射状であって、かつ、隣り合う前記貫通孔（１６）が互いに等間隔となっていることを特徴とする神経再生チューブ（１）。
【請求項４】
請求項１〜３のいずれか一項に記載の神経再生チューブにおいて、
前記複数の貫通孔（１６）の直径は、５０μｍ〜２００μｍであることを特徴とする神経再生チューブ（１）。
【請求項５】
請求項１〜４のいずれか一項に記載の神経再生チューブにおいて、
前記複数の貫通孔（１６）は、前記管壁のうち前記谷部（１４）に形成されていることを特徴とする神経再生チューブ（１）。
【請求項６】
脂肪族エステル系樹脂からなり、かつ、管軸方向に沿って山部と谷部とが連続した蛇腹構造を有する管状体（１０ａ）を準備する管状体準備工程（Ｓ１）と、
前記管状体準備工程によって準備された前記管状体（１０ａ）の管壁に、レーザ加工によって複数の貫通孔（１６）を形成するレーザ加工工程（Ｓ２）とを含むことを特徴とする神経再生チューブの製造方法。
【請求項７】
請求項６に記載の神経再生チューブの製造方法において、
前記レーザ加工工程（Ｓ２）で行う前記レーザ加工は、エキシマレーザ加工であることを特徴とする神経再生チューブの製造方法。
【発明の詳細な説明】
【技術分野】
【０００１】
本発明は、神経の再生に用いられる神経再生チューブ及びその製造方法に関する。
【背景技術】
【０００２】
事故や手術等で損傷・切断された末梢神経を再生するための神経再生チューブとして、従来、管軸方向に沿って山部と谷部とが連続した蛇腹構造を有する管状体からなる神経再生チューブが知られている（例えば、特許文献１参照。）。従来の神経再生チューブは、平均繊維径が０．０５〜５０μｍの脂肪族ポリエステル繊維からなる。
【０００３】
従来の神経再生チューブによれば、蛇腹構造を有する管状体からなるため、神経再生チューブに過度の外力が加わった場合であっても折れ曲がりにくく、耐キンク性に優れる。また、脂肪族ポリエステルを材料としているため、神経再生後は、生体内での加水分解又は酵素の働きによって徐々に分解・吸収されることとなる。その結果、神経再生後に神経再生チューブを取り出すための再手術を行わなくても済む。
【先行技術文献】
【特許文献】
【０００４】
【特許文献１】特開２００７−１６７３６６号公報
【発明の概要】
【発明が解決しようとする課題】
【０００５】
ところで、耐キンク性や生体内での分解・吸収性に優れるだけではなく、神経を再生させる能力（以下、神経再生能力）にも優れた神経再生チューブの開発が望まれている。
【０００６】
そこで、本発明は、このような事情に鑑みてなされたもので、耐キンク性や生体内での分解・吸収性に優れ、従来よりも神経再生能力に優れた神経再生チューブ及びその製造方法を提供することを目的とする。
【課題を解決するための手段】
【０００７】
［１］本発明の神経再生チューブ（１）は、脂肪族エステル系樹脂からなり、かつ、管軸（１０ａｘ）方向に沿って山部（１２）と谷部（１４）とが連続した蛇腹構造を有する管状体（１０）を備え、前記管状体（１０）の管壁には、管外面から管内面に通じる複数の貫通孔（１６）が形成されており、前記複数の貫通孔（１６）は、レーザ加工によって形成された孔であることを特徴とする。
【０００８】
このため、本発明の神経再生チューブによれば、蛇腹構造を有する管状体を備えるため、神経再生チューブに過度の外力が加わった場合であっても折れ曲がりにくく、耐キンク性に優れる。また、管状体が脂肪族エステル系樹脂からなるため、生体内での分解・吸収性にも優れる。
【０００９】
また、詳細については実施例で後述するが、本発明の神経再生チューブによれば、管状体の管壁にレーザ加工によって複数の貫通孔が形成されているため、管状体の内部で再生中の神経組織に対し、これら貫通孔を介して神経再生のために必要な栄養成分等を供給することができるようになる。その結果、管壁に貫通孔が形成されていない従来の神経再生チューブに比べて、優れた神経再生効果を得ることができる。
【００１０】
したがって、本発明の神経再生チューブは、耐キンク性や生体内での分解・吸収性に優れ、従来よりも神経再生能力に優れた神経再生チューブとなる。
【００１１】
［２］本発明の神経再生チューブ（１）においては、前記複数の貫通孔（１６）は、エキシマレーザによって形成された孔であることが好ましい。
【００１２】
このように構成することにより、本発明の神経再生チューブは、加工精度及び加工品質の高い貫通孔が形成された、高品質の神経再生チューブとなる。
【００１３】
［３］本発明の神経再生チューブ（１）においては、前記管軸（１０ａｘ）に直交する仮想断面で視たときの、前記複数の貫通孔（１６）が形成されている位置は、前記管軸（１０ａｘ）を中心として放射状であって、かつ、隣り合う前記貫通孔（１６）が互いに等間隔となっていることが好ましい。
【００１４】
このように構成することにより、管状体の内部で再生中の神経組織に対し、栄養成分等を満遍なく行き渡らせることが可能となる。
【００１５】
［４］本発明の神経再生チューブ（１）においては、前記複数の貫通孔（１６）の直径は、５０μｍ〜２００μｍであることが好ましい。
【００１６】
詳細については実施例で後述するが、上記のように構成することにより、神経再生チューブ内へ毛細血管が侵入しやすくなる結果、耐キンク性や生体内での分解・吸収性に優れ、より一層、神経再生能力に優れた神経再生チューブを実現することができる。
【００１７】
［５］本発明の神経再生チューブ（１）においては、前記複数の貫通孔（１６）は、前記管壁のうち前記谷部（１４）に形成されていることが好ましい。
【００１８】
管状体の管軸（中心軸）から管壁までの距離を比べると、谷部の方が山部に比べて距離が短いことから、複数の貫通孔が谷部に形成されている方が、より管状体の内部に栄養成分等を行き渡らせ易くすることが可能となる。
【００１９】
［６］本発明の神経再生チューブの製造方法は、脂肪族エステル系樹脂からなり、かつ、管軸方向に沿って山部と谷部とが連続した蛇腹構造を有する管状体（１０ａ）を準備する管状体準備工程（Ｓ１）と、前記管状体準備工程によって準備された前記管状体（１０ａ）の管壁に、レーザ加工によって複数の貫通孔（１６）を形成するレーザ加工工程（Ｓ２）とを含むことを特徴とする。
【００２０】
このため、本発明の神経再生チューブの製造方法によれば、脂肪族エステル系樹脂からなり、かつ、蛇腹構造を有する管状体をもとに、上記したレーザ加工工程を行うこととしていることから、上記［１］に記載した理由と同様に、本発明の神経再生チューブの製造方法によって製造された神経再生チューブは、耐キンク性や生体内での分解・吸収性に優れ、従来よりも神経再生能力に優れた神経再生チューブとなる。
【００２１】
［７］本発明の神経再生チューブの製造方法においては、前記レーザ加工工程（Ｓ２）で行う前記レーザ加工は、エキシマレーザ加工であることが好ましい。
【００２２】
このような方法とすることにより、高い加工精度及び加工品質でもって複数の貫通孔を形成することができ、結果として、高品質の神経再生チューブを製造することができる。
【００２３】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００２４】
【図１】実施形態に係る神経再生チューブ１を説明するために示す図。
【図２】神経再生チューブ１の製造方法を説明するために示すフローチャート。
【図３】神経再生チューブ１の製造方法を模式的に示す図。
【図４】実施例１〜３及び比較例１に係る各試料のトルイジンブルー染色像を示す写真。
【図５】実施例４に係る試料のトルイジンブルー染色像を示す写真。
【図６】実施例５に係る試料のトルイジンブルー染色像を示す写真。
【図７】実施例６に係る試料のトルイジンブルー染色像を示す写真。
【図８】実施例６に係る試料のトルイジンブルー染色像を示す写真。
【図９】試験例３における各試料の軸索本数の測定結果を示す図。
【図１０】試験例３における各試料の軸索総面積の測定結果を示す図。
【図１１】変形例の神経再生チューブ２を説明するために示す図。
【発明を実施するための形態】
【００２５】
以下、本発明の神経再生チューブ及び神経再生チューブの製造方法について、図に示す実施の形態に基づいて説明する。
【００２６】
［実施形態］
まず、実施形態に係る神経再生チューブの構成について、図１を用いて詳細に説明する。
図１は、実施形態に係る神経再生チューブ１を説明するために示す図である。図１（ａ）は神経再生チューブ１の平面図であり、図１（ｂ）は図１（ａ）のＡ−Ａ線断面図であり、図１（ｃ）は神経再生チューブ１の側面図であり、図１（ｄ）は図１（ａ）のＢ−Ｂ線断面図である。
なお、図１（ａ）〜図１（ｄ）においては、発明の理解を容易にするため、管状体１０の直径や管壁の厚みなどをある程度誇張して表している。
【００２７】
実施形態に係る神経再生チューブ１は、図１に示すように、管軸（中心軸）１０ａｘ方向に沿って山部１２と谷部１４とが連続した蛇腹構造を有する断面円形の管状体１０からなる。
【００２８】
管状体１０は、長さが例えば１５ｍｍ、管壁の厚みが例えば０．２ｍｍに設定されている。また、管状体１０は、山部１２の部分の内径が例えば１．７ｍｍ、山部１２の部分の外径が例えば２．１ｍｍ、谷部１４の部分の内径が例えば１．５ｍｍ、谷部１２の部分の外径が例えば１．９ｍｍに設定されている。また、管状体１０は、各山部１２間の距離（すなわち管軸１０ａｘ方向に沿った谷部１４の長さ）及び各谷部１４間の距離（山部１２の長さ）のそれぞれが、例えば０．８ｍｍに設定されている。
なお、本発明の神経再生チューブにおける管状体の長さ等については、これらの数値に限定されるものではない。
【００２９】
管状体１０は、脂肪族エステル系樹脂から構成されている。脂肪族エステル系樹脂としては、例えば、ポリ（ラクチド）類、ポリ（グリコリド）類、ポリ（ラクチド−コ−グリコリド）類、ポリ（乳酸）類、ポリ（グリコール酸）類、ポリ（乳酸−コ−グリコール酸）類、ポリカプロラクトン類、ポリカーボネート類、ポリエステルアミド類、ポリアンヒドリド類、ポリ（アミノ酸）類、ポリオルトエステル類、ポリアセタール類、ポリシアノアクリレート類、ポリエーテルエステル類、ポリ（ジオキサノン）類、ポリ（アルキレンアルキレート）類、ポリエチレングリコールとポリオルトエステルとのコポリマー、生分解性ポリウレタン混合物、その他これらの共重合体、ポリマーアロイなどの樹脂を好適に用いることができる。
【００３０】
管状体１０の管壁には、管外面から管内面に通じる複数の貫通孔１６が形成されている。複数の貫通孔１６は、管壁のうち谷部１４にのみ形成されており、山部１２には形成されていない。複数の貫通孔１６は、例えばエキシマレーザによって形成された丸孔であり、その直径は、５０μｍ〜２００μｍに設定されている。
【００３１】
実施形態に係る神経再生チューブ１においては、図１（ｄ）から分かるように、複数の貫通孔１６は、各谷部１４に、管軸１０ａｘを中心として放射状に８個ずつ形成されている。また、これら複数の貫通孔１６は、隣り合う貫通孔１６が互いに等間隔となっている。言い換えれば、本実施形態の場合、管軸１０ａｘを中心として４５度の角度で回転した位置に、各貫通孔１６が配置されている。
また、複数の貫通孔１６の配置位置は、図１（ａ）に示すように、それぞれの谷部１４ごとで分割して見たとき、管軸１０ａｘに沿って同じ位置となるように配置されている。具体的に説明すると、図１（ａ）の図面左端に位置する谷部１４に形成されている貫通孔１６の配置位置は、その右側に位置する他の谷部１４に形成されている貫通孔１６の配置位置と同じである。
【００３２】
以上のように構成された実施形態に係る神経再生チューブ１によれば、蛇腹構造を有する管状体１０を備えるため、神経再生チューブ１に過度の外力が加わった場合であっても折れ曲がりにくく、耐キンク性に優れる。また、管状体１０が脂肪族エステル系樹脂からなるため、生体内での分解・吸収性にも優れる。
【００３３】
また、実施形態に係る神経再生チューブ１によれば、管状体１０の管壁にレーザ加工によって複数の貫通孔１６が形成されているため、管状体１０の内部で再生中の神経組織に対し、これら貫通孔１６を介して神経再生のために必要な栄養成分等を供給することができるようになる。その結果、管壁に貫通孔が形成されていない従来の神経再生チューブに比べて、優れた神経再生効果を得ることができる。
【００３４】
したがって、実施形態に係る神経再生チューブ１は、耐キンク性や生体内での分解・吸収性に優れ、従来よりも神経再生能力に優れた神経再生チューブとなる。
【００３５】
実施形態に係る神経再生チューブ１においては、複数の貫通孔１６は、エキシマレーザによって形成された孔であるため、加工精度及び加工品質の高い貫通孔が形成された、高品質の神経再生チューブとなる。
【００３６】
実施形態に係る神経再生チューブ１においては、管軸１０ａｘに直交する仮想断面で視たときの、複数の貫通孔１６が形成されている位置は、管軸１０ａｘを中心として放射状であって、かつ、隣り合う貫通孔１６が互いに等間隔となっている。これにより、管状体１０の内部で再生中の神経組織に対し、栄養成分等を満遍なく行き渡らせることが可能となる。
【００３７】
実施形態に係る神経再生チューブ１においては、複数の貫通孔１６の直径は、５０μｍ〜２００μｍである。これにより、神経再生チューブ１内へ毛細血管が侵入しやすくなる結果、耐キンク性や生体内での分解・吸収性に優れ、より一層、神経再生能力に優れた神経再生チューブを実現することができる。なお、詳細については実施例で後述する。
【００３８】
実施形態に係る神経再生チューブ１においては、複数の貫通孔１６は、管壁のうち谷部１４に形成されている。管状体１０の管軸（中心軸）１０ａｘから管壁までの距離を比べると、谷部１４の方が山部１２に比べて距離が短いことから、複数の貫通孔１６が谷部１４に形成されている方が、より管状体１０の内部に栄養成分等を行き渡らせ易くすることが可能となる。
【００３９】
次に、神経再生チューブ１の製造方法について、図２及び図３を用いてさらに詳細に説明する。
図２は、神経再生チューブ１の製造方法を説明するために示すフローチャートである。
図３は、神経再生チューブ１の製造方法を模式的に示す図である。図３（ａ）は管状体準備工程Ｓ１によって準備される管状体１０ａを示す図であり、図３（ｂ）はレーザ加工工程Ｓ２によって作製された管状体１０（神経再生チューブ１）を示す図である。
【００４０】
神経再生チューブ１は、図２に示すように、管状体準備工程Ｓ１及びレーザ加工工程Ｓ２を行うことにより製造することができる。以下、これら各工程を順に説明する。
【００４１】
１．管状体準備工程Ｓ１
まず、図３（ａ）に示すように、脂肪族エステル系樹脂からなり、かつ、管軸方向に沿って山部と谷部とが連続した蛇腹構造を有する管状体１０ａを準備する。
【００４２】
２．レーザ加工工程Ｓ２
次に、管状体１０ａを所定の冶具（図示せず。）で固定した後、エキシマレーザ加工装置（図示せず。）を用いて、管状体１０ａの管壁に複数の貫通孔１６を形成し、図３（ｂ）に示す管状体１０を作製する。
【００４３】
以上の工程を行うことにより、神経再生チューブ１を製造することができる。
【００４４】
実施形態に係る神経再生チューブの製造方法によれば、上記した管状体１０ａをもとにレーザ加工工程Ｓ２を行うこととしていることから、上述の製造方法によって製造された神経再生チューブ１は、耐キンク性や生体内での分解・吸収性に優れ、従来よりも神経再生能力に優れた神経再生チューブとなる。
【００４５】
実施形態に係る神経再生チューブの製造方法においては、レーザ加工工程Ｓ２で行うレーザ加工は、エキシマレーザ加工であるため、高い加工精度及び加工品質でもって複数の貫通孔１６を形成することができ、結果として、高品質の神経再生チューブを製造することができる。
【実施例】
【００４６】
以下に、実施例及び比較例を挙げて、本発明の神経再生チューブが従来の神経再生チューブ（管壁に貫通孔が形成されていない神経再生チューブ）に比べて、確かに優れた神経再生効果を得ることができることをより具体的に説明する。なお、本発明はその要旨を超えない限り、以下の実施例により何ら限定されるものではない。
【００４７】
［試験例１］
試験例１は、管状体全体に形成される貫通孔の数が神経再生効果に与える影響を評価するための試験である。当該評価を行うにあたっては、管状体の長さ１ｃｍあたりに形成する貫通孔の数を、約２０個、約４０個、約８０個の３段階で変更した試料（実施例１〜３に係る試料）と、管壁に貫通孔が形成されていない試料（比較例１に係る試料）とを準備し、各試料のトルイジンブルー染色像を観察することにより、貫通孔の数が神経再生効果に与える影響を評価した。
【００４８】
（１）試料の作製
まず、ポリ乳酸からなり、かつ、管軸方向に沿って山部と谷部とが連続した蛇腹構造を有する断面円形の管状体を複数本準備した。このとき準備した管状体は、長さ１５ｍｍ、管壁の厚み０．２ｍｍ、山部の部分の内径１．７ｍｍ、山部の部分の外径２．１ｍｍ、谷部の部分の内径１．５ｍｍ、谷部の部分の外径１．９ｍｍ、各山部間の距離（管軸方向に沿った谷部の長さ）０．８ｍｍに設定されたものである。
次に、エキシマレーザ加工装置を用いて、管状体の管壁のうち谷部の部分に複数の貫通孔を形成した。１つの谷部に形成する貫通孔の位置及び数については、実施形態で説明した神経再生チューブ１（管状体１０）の場合と同様、管軸を中心として４５度の配置間隔で放射状に８個形成した。
このとき、約２０個／ｃｍの貫通孔が形成された神経再生チューブを実施例１に係る試料とし、約４０個／ｃｍの貫通孔が形成された神経再生チューブを実施例２に係る試料とし、約８０個／ｃｍの貫通孔が形成された神経再生チューブを実施例３に係る試料とした。これら実施例１〜３に係る試料を、それぞれ２本ずつ作製した。これとは別に、貫通孔が形成されていない神経再生チューブを１本準備し、これを比較例１に係る試料とした。
【００４９】
（２）試験方法
まず、８週齢のＳＤラット(Ｓｐｒａｇｕｅ−Ｄａｗｌｅｙ  ｒａｔ)を計７匹用意し、各ラットの右側坐骨神経の一部を切除し、各試料の両端部に神経断端を各々１ｍｍ程度挿入して縫合糸で縫合固定した。次に、埋植から４週間経過後、各ラットから試料を取り出し、２．５％グルタールアルデヒド及び２．０％オスミウム酸で固定してエポン包埋した後、各試料の中央部分の横断面切片（管軸に直交するように切断したもの）を作製した。そして、当該切片に対しトルイジンブルー染色を行って染色像を光学顕微鏡で観察した。
【００５０】
（３）試験結果
図４は、実施例１〜３及び比較例１に係る各試料のトルイジンブルー染色像を示す写真（倍率４０倍）である。図４（ａ）は実施例１のトルイジンブルー染色像であり、図４（ｂ）は実施例２のトルイジンブルー染色像であり、図４（ｃ）は実施例３のトルイジンブルー染色像であり、図４（ｄ）は比較例１のトルイジンブルー染色像である。
【００５１】
実施例１〜３に係る試料においては、図４（ａ）〜図４（ｃ）から分かるように、管内部に組織の形成が見られた。一方、比較例１に係る試料においては、図４（ｄ）から分かるように、管内部に組織の形成は見られなかった。これより、管状体の管壁に貫通孔が形成されていると、管内部に組織が形成される（形成されやすい）ことが確認できた。
また、実施例１〜３に係る試料のトルイジンブルー染色像を比較してみると、実施例１（約２０個／ｃｍの貫通孔）よりも実施例２（約４０個／ｃｍの貫通孔）の方が管内部に形成される組織の太さが太く、実施例２よりも実施例３（約８０個／ｃｍの貫通孔）の方が管内部に形成される組織の太さが太かった。これより、管状体全体に形成される貫通孔の数が多いほど、組織を再生させる効果が大きいことが確認できた。
【００５２】
［試験例２］
試験例２は、貫通孔の大きさが神経再生効果に与える影響を評価するための試験である。当該評価を行うにあたっては、貫通孔の直径を、５０μｍ、１００μｍ、２００μｍの３段階で変更した試料（実施例４〜６に係る試料）と、管壁に貫通孔が形成されていない試料（比較例２に係る試料）とを準備し、各試料のトルイジンブルー染色像を観察するとともに、後述する表１に示す４項目（軸索の本数、軸索の総面積、軸索の平均短径及び神経束の面積）をそれぞれ計測した計測結果より、貫通孔の大きさが神経再生効果に与える影響を評価した。
【００５３】
（１）試料の作製
まず、ポリ乳酸からなり、かつ、管軸方向に沿って山部と谷部とが連続した蛇腹構造を有する断面円形の管状体を複数本準備した。管状体の長さ等については、試験例１で説明した数値と同じであるため、説明は省略する。
次に、エキシマレーザ加工装置を用いて、管状体の管壁のうち谷部の部分に複数の貫通孔を形成した。１つの谷部に形成する貫通孔の配置については、実施形態で説明した神経再生チューブ１（管状体１０）の場合と同様、管軸を中心として４５度の配置間隔で放射状に８個形成した。また、管状体全体に形成される貫通孔の数は、約８０個／ｃｍとした。
このとき、直径５０μｍの貫通孔が形成された神経再生チューブを実施例４に係る試料とし、直径１００μｍの貫通孔が形成された神経再生チューブを実施例５に係る試料とし、直径２００μｍの貫通孔が形成された神経再生チューブを実施例６に係る試料とした。これら実施例４〜６に係る試料を、それぞれ２本ずつ作製した。これとは別に、貫通孔が形成されていない神経再生チューブを２本準備し、これを比較例２に係る試料とした。
【００５４】
（２）試験方法
まず、８週齢のＳＤラットを計８匹用意し、各ラットの坐骨神経の一部を切除し、各試料の両端部に神経断端を各々１ｍｍ程度挿入して縫合糸で縫合固定した。次に、埋植から８週間経過後、各ラットから試料を取り出し、２．５％グルタールアルデヒド及び２．０％オスミウム酸で固定してエポン包埋した後、各試料の中央部分の横断面切片を作製した。そして、当該切片に対しトルイジンブルー染色を行って染色像を光学顕微鏡で観察した。
また、各試料のトルイジンブルー染色像を、光学顕微鏡に装着したＣＣＤカメラで撮影してパーソナルコンピューターに取り込んだ後、画像解析ソフトを使用して神経再生チューブ内における「軸索の本数」、「軸索の総面積」、「軸索の平均短径」及び「軸索以外の組織を含む再生神経束の面積（以下、単に神経束の面積と略す）」の４項目について計測した。
【００５５】
（３）試験結果
図５は、実施例４に係る試料のトルイジンブルー染色像を示す写真である。図５（ａ）は実施例４における第１検体のトルイジンブルー染色像（倍率４０倍）であり、図５（ｂ）は実施例４における第２検体のトルイジンブルー染色像（倍率４０倍）であり、図５（ｃ）は図５（ａ）の白矢印で示す部分の拡大写真であり、図５（ｄ）は図５（ｃ）の要部拡大写真である。
図６は、実施例５に係る試料のトルイジンブルー染色像を示す写真である。図６（ａ）は実施例５における第１検体のトルイジンブルー染色像（倍率４０倍）であり、図６（ｂ）は実施例５における第２検体のトルイジンブルー染色像（倍率４０倍）であり、図６（ｃ）は図６（ｂ）の白矢印で示す部分の拡大写真であり、図６（ｄ）は図６（ｃ）の要部拡大写真である。
図７及び図８は、実施例６に係る試料のトルイジンブルー染色像を示す写真である。図７は実施例６における第１検体のトルイジンブルー染色像を示す写真であって、図７（ａ）は第１検体のトルイジンブルー染色像（倍率４０倍）であり、図７（ｂ）は図７（ａ）の白矢印で示す部分の拡大写真であり、図７（ｃ）は図７（ｂ）の要部拡大写真である。図８は実施例６における第２検体のトルイジンブルー染色像を示す写真であって、図８（ａ）は第２検体のトルイジンブルー染色像（倍率４０倍）であり、図８（ｂ）は図８（ａ）の白矢印で示す部分の拡大写真であり、図８（ｃ）は図８（ｂ）の要部拡大写真である。
表１は、試験例２における各試料の測定結果を示す表である。
【００５６】
【表１】
2011206203.tif 000003
【００５７】
実施例４に係る試料（直径５０μｍの貫通孔）においては、図５（ａ）及び図５（ｂ）から分かるように、第１検体については管内部に組織の形成が見られ、第２検体については組織の再生が見られなかった。管内部に組織の形成が見られた第１検体について、図５（ｄ）からも分かるように、断面丸形状の髄鞘が複数確認できることから、管内部に形成された組織は神経組織であると考えられる。
【００５８】
実施例５に係る試料（直径１００μｍの貫通孔）においては、図６（ａ）及び図６（ｂ）から分かるように、第１及び第２検体の両方に組織の形成が見られた。第１検体について見ると、図６（ｄ）からも分かるように、断面丸形状の髄鞘が複数確認できることから、管内部に形成された組織は神経組織であると考えられる。なお、図示による説明は省略するが、第２検体についても同様に髄鞘が複数確認できたことから、管内部に形成された組織は神経組織であると考えられる。
また、実施例４及び５に係る試料について、管内部に形成された神経組織の太さを比較してみると、図５及び図６並びに表１から分かるように、実施例５に係る試料（直径１００μｍの貫通孔）の方が実施例４に係る試料（直径５０μｍの貫通孔）に比べて、管内部に形成される神経組織の太さが太かった。
【００５９】
実施例６に係る試料（直径２００μｍの貫通孔）においては、図７（ａ）及び図８（ａ）から分かるように、第１及び第２検体の両方に組織の形成が見られた。第１検体について見ると、図７（ｃ）に示すように、確認できる髄鞘の数は少なかった。この理由としては、管内部に肉芽組織が比較的多く侵入したことにより、その肉芽組織の侵入が神経組織の再生に何らかの影響を及ぼした可能性が考えられる。一方、第２検体について見ると、図８（ｃ）からも分かるように、断面丸形状の髄鞘が複数確認できることから、管内部に形成された組織は神経組織であると考えられる。
また、実施例４及び６に係る試料（実施例６については第２検体）について、管内部に形成された神経組織の太さを比較してみると、図５、図７及び図８並びに表１から分かるように、実施例６に係る試料（直径２００μｍの貫通孔）の方が実施例４に係る試料（直径５０μｍの貫通孔）に比べて、管内部に形成される神経組織の太さが太かった。
【００６０】
一方、比較例２に係る試料においては、再生神経の架橋は見られなかった。
【００６１】
以上より、直径５０〜２００μｍの貫通孔が形成されていると、管内部に神経組織が再生されることが確認できた。また、貫通孔の直径を５０μｍ、１００μｍ、２００μｍの３段階としたときには、直径１００μｍの貫通孔が形成された神経再生チューブが最も神経再生能力に優れることが確認できた。
【００６２】
［試験例３］
試験例３は、貫通孔の大きさが神経再生効果に与える影響を評価するための試験である。当該評価を行うにあたっては、貫通孔の直径を、５０μｍ、１００μｍ、２００μｍの３段階で変更した試料（実施例７〜９に係る試料）を準備し、軸索の本数及び軸索の総面積の計測結果より、貫通孔の大きさが神経再生効果に与える影響を評価した。
【００６３】
（１）試料の作製
試料の作製手順については、上述した試験例２の場合と同様であるため、詳細な説明は省略する。実施例７〜９に係る試料を、それぞれ５本ずつ作製した。
【００６４】
（２）試験方法
まず、８週齢のＳＤラットを計１５匹用意し、各ラットの坐骨神経の一部を切除し、各試料の両端部に神経断端を各々１ｍｍ程度挿入して縫合糸で縫合固定した。次に、埋植から１２週間経過後、各ラットから試料を取り出し、２．５％グルタールアルデヒド及び２．０％オスミウム酸で固定してエポン包埋した後、各試料の中央部分の横断面切片を作製し、当該切片に対しトルイジンブルー染色を行った。そして、各試料のトルイジンブルー染色像を、光学顕微鏡に装着したＣＣＤカメラで撮影してパーソナルコンピューターに取り込んだ後、画像解析ソフトを使用して神経再生チューブ内における「軸索の本数」及び「軸索の総面積」の２項目について計測した。
【００６５】
（３）試験結果
表２は、試験例３における各試料の軸索本数の測定結果を示す表である。
表３は、試験例３における各試料の軸索総面積の測定結果を示す表である。
図９は、試験例３における各試料の軸索本数の測定結果を示す図である。
図１０は、試験例３における各試料の軸索総面積の測定結果を示す図である。
【００６６】
【表２】
2011206203.tif 000004
【００６７】
【表３】
2011206203.tif 000005
【００６８】
まず、表２及び表３から分かるように、実施例７〜９に係る試料のいずれの検体においても軸索の存在を確認できた。
また、軸索本数（平均軸索本数）で比較すると、表２及び図９から分かるように、実施例８に係る試料（直径１００μｍの貫通孔）の数値が最も多く、実施例７に係る試料（直径５０μｍの貫通孔）と実施例９に係る試料（直径２００μｍの貫通孔）とは平均軸索本数でみると同程度であった。
また、軸索総面積（平均軸索総面積）で比較すると、表３及び図１０から分かるように、実施例８に係る試料（直径１００μｍの貫通孔）の数値が最も大きく、実施例９に係る試料（直径２００μｍの貫通孔）の数値が２番目に大きく、実施例７に係る試料（直径５０μｍの貫通孔）の数値は最も小さかった。
【００６９】
以上より、直径５０〜２００μｍの貫通孔が形成されていると、管内部に神経組織が再生されることが確認できた。また、貫通孔の直径を５０μｍ、１００μｍ、２００μｍの３段階としたとき、軸索本数及び軸索総面積の観点で見ると、直径１００μｍの貫通孔が形成された神経再生チューブが最も神経再生能力に優れることが確認できた。
【００７０】
以上、本発明の神経再生チューブ及び神経再生チューブの製造方法を上記の実施形態に基づいて説明したが、本発明は上記の実施形態に限定されるものではなく、その要旨を逸脱しない範囲において種々の態様において実施することが可能であり、例えば次のような変形も可能である。
【００７１】
（１）上記実施形態においては、図１（ａ）及び図１（ｂ）に示したように、複数の貫通孔１６の配置位置は、それぞれの谷部１４ごとで分割して見たとき、管軸１０ａｘに沿って同じ位置となるように配置されている場合を例示して説明したが、本発明はこれに限定されるものではない。
図１１は、変形例の神経再生チューブ２を説明するために示す図である。図１１（ａ）は神経再生チューブ２の平面図であり、図１１（ｂ）は図１１（ａ）のＣ−Ｃ線断面図であり、図１１（ｃ）は図１１（ａ）のＤ−Ｄ線断面図である。なお、図１１（ａ）〜図１１（ｃ）においては図１の場合と同様、発明の理解を容易にするため、管状体２０の直径や管壁の厚みなどをある程度誇張して表している。
変形例の神経再生チューブ２においては、図１１（ａ）に示すように、複数の貫通孔２６の配置位置は、それぞれの谷部２４ごとで分割して見たときに１つおきに同じ位置となるように（言い換えれば、互い違いになるように）配置されている。具体的に説明すると、図１１（ａ）の図面左端に位置する谷部２４に形成されている貫通孔２６の配置位置は、図１１（ｂ）のＣ−Ｃ断面で示す谷部２４に形成されている貫通孔２６とは、管軸２０ａｘを中心として例えば２２．５度回転した位置関係となっており、図１１（ｃ）のＤ−Ｄ断面で示す谷部２４に形成されている貫通孔２６とは同じ位置関係となっている。
このように、各谷部に形成される複数の貫通孔の配置位置は、それぞれの谷部ごとで分割して見たときに必ずしも同じ位置関係となっていなくてもよい。
【００７２】
（２）上記実施形態においては、各谷部に形成される貫通孔の数が８個である場合を例示して説明したが、本発明はこれに限定されるものではない。各谷部に形成される貫通孔の数は、７個以下であってもよいし９個以上であってもよい。また、上記実施形態においては、丸孔の貫通孔を例示して説明したが、本発明はこれに限定されるものではなく、例えば平面視楕円形の長丸孔であってもよいし、平面視多角形の角孔であってもよい。
【００７３】
（３）上記実施形態においては、複数の貫通孔が谷部にのみ形成されており、山部に形成されていない場合を例示して説明したが、本発明はこれに限定されるものではなく、山部にのみ複数の貫通孔が形成されていてもよいし、谷部と山部の両方に複数の貫通孔が形成されていてもよい。
【００７４】
（４）上記実施形態においては、図１（ａ）に示したように、各山部が独立して配置されている場合を例示して説明したが、本発明はこれに限定されるものではなく、例えば、管状体の管壁に沿って螺旋状に山部が配置されていてもよい。また、山部の外面形状については、図１（ａ）に示すような丸みを帯びた形状に限定されるものではなく、例えば三角状に尖った形状など、他の形状であってもよい。谷部の外面形状についても同様に、図１（ａ）に示す形状に限定されるものではなく、他の形状であってもよい。
【００７５】
（５）上記実施形態においては、円管である管状体を例示して説明したが、本発明はこれに限定されるものではなく、例えば、断面四角形の角管であってもよい。
【００７６】
（６）上記実施形態においては、複数の貫通孔が、エキシマレーザによって形成された孔である場合を例示して説明したが、本発明はこれに限定されるものではなく、例えば炭酸ガスレーザ、ＹＡＧレーザ又は半導体レーザによって形成された孔であってもよい。
【符号の説明】
【００７７】
１，２  神経再生チューブ
１０，１０ａ，２０  管状体
１０ａｘ，２０ａｘ  管軸
１２，２２  山部
１４，２４  谷部
１６，２６  貫通孔
【図１】
2011206203.tif 000006
【図２】
2011206203.tif 000007
【図３】
2011206203.tif 000008
【図９】
2011206203.tif 000009
【図１０】
2011206203.tif 000010
【図１１】
2011206203.tif 000011
【図４】
2011206203.tif 000012
【図５】
2011206203.tif 000013
【図６】
2011206203.tif 000014
【図７】
2011206203.tif 000015
【図８】
2011206203.tif 000016